(57)【要約】【課題】撥水撥油ＳＲ性布帛の製造工程でのＰＦＯＡの環境（排水）への放出や撥水撥油ＳＲ性布帛からのＰＦＯＡの発生を抑えることができ、かつ、撥油、ＳＲ性の耐久性に優れた撥水撥油ＳＲ性布帛を提供する。【解決手段】繊維布帛にパーフルオロオクタン酸非含有フッ素系撥水撥油剤とイソシアネート系架橋剤を付与してなり、撥水度が２級以上であり、ＡＡＴＣＣ  Ｔｅｓｔ  Ｍｅｔｈｏｄ  １１８−１９９７による撥油性が３級以上であり、ダイヤペースト法によるＳＲ性が３級以上である撥水撥油ＳＲ性布帛。【選択図】なし【特許請求の範囲】
【請求項１】
繊維布帛にパーフルオロオクタン酸非含有フッ素系撥水撥油剤とイソシアネート系架橋剤とを付与してなり、撥水度が２級以上であり、ＡＡＴＣＣ  Ｔｅｓｔ  Ｍｅｔｈｏｄ  １１８−１９９７による撥油性が３級以上であり、ダイヤペースト法によるＳＲ性が３級以上である撥水撥油ＳＲ性布帛。
【請求項２】
前記フッ素系撥水撥油剤が親水性成分を含有する化合物である、請求項１に記載の撥水撥油ＳＲ性布帛。
【請求項３】
前記イソシアネート系架橋剤が親水性成分を含有する化合物である、請求項１または２に記載の撥水撥油ＳＲ性布帛。
【請求項４】
前記イソシアネート系架橋剤が非ブロックタイプの水分散型ポリイソシアネート系架橋剤から選ばれる少なくとも１種である、請求項１〜３のいずれか１項に記載の撥水撥油ＳＲ性布帛。
【請求項５】
ＪＩＳ  Ｌ０２１７  １０３に従う洗濯５０回後の撥油性及びＳＲ性が３級以上である、請求項１〜４のいずれか１項に記載の撥水撥油ＳＲ性布帛。
【発明の詳細な説明】
【技術分野】
【０００１】
本発明は、撥水撥油ＳＲ性布帛に関する。
【背景技術】
【０００２】
繊維布帛の撥水撥油加工方法として、フッ素系撥水撥油剤と架橋剤とを併用して繊維布帛を処理する方法は、従来から広範囲に行われている（特許文献１）。
近年、特に繊維製品の人体への安全性や製造時の環境負荷への対応が注目され、繊維布帛への撥水撥油加工に対しても、上記のような安全性や環境負荷への対応が求められている。
例えば、環境負荷への対応としては、アルキルフェノール誘導体や有機スズ系化合物を含まない薬剤が、薬剤メーカーにより開発され、繊維布帛の撥水撥油加工に用いられている。
【０００３】
また、最近では、界面活性剤等に使用されるパーフルオロオクタンスルホン酸：Ｃ８Ｆ１７ＳＯ３Ｈ（以下、「ＰＦＯＳ」ということもある）の人体への有害性が問題視され、ＰＦＯＳおよびその関連物質の製造を自主的に廃止するメーカーが多い。
一方、ＰＦＯＳと類似構造を持つパーフルオロオクタン酸：Ｃ７Ｆ１５ＣＯＯＨ（以下、「ＰＦＯＡ」ということもある）に関しては、その毒性等についての調査、研究が実施されている。
一般に、ＰＦＯＡは、従来のフッ素系撥水撥油剤の製造過程において、微量の不純物として撥水撥油剤中に混入してくる。そのためＰＦＯＡを含有しないフッ素系撥水撥油剤の開発が求められていた。
【０００４】
そこで、撥水撥油剤メーカーはＰＦＯＡを含有しないフッ素系撥水撥油剤の開発を行ったが、この撥水撥油剤を繊維布帛に付与した場合に、洗濯に対する十分な耐久性能を得ることができなかった。そこでＰＦＯＡを含有する複数の撥水撥油剤を併用するなどの検討が行われている（特許文献２）。
【０００５】
また、撥水撥油性を有し、かつ、洗濯を行うことにより繊維布帛に付着した汚れが容易に除去できる性能（ＳＲ性）を有する繊維布帛も知られている。この加工は、繊維布帛に付着した汚れを、洗濯を行うことにより容易に除去できるというものである。したがって、洗濯に対する耐久性が重要なポイントとなるが、上記のとおりＰＦＯＡを含有しない撥水撥油剤は洗濯に対する耐久性が課題となっていた（特許文献３）。
【先行技術文献】
【特許文献】
【０００６】
【特許文献１】特公平４−５７８６号公報
【特許文献２】特開２００７−２４７０９１号公報
【特許文献３】特開平９−３７７１号公報
【発明の概要】
【発明が解決しようとする課題】
【０００７】
本発明は、上記の如き従来技術の問題点を解消し、撥水撥油ＳＲ性布帛の製造工程でのＰＦＯＡの環境（排水）への放出や撥水撥油ＳＲ性布帛からのＰＦＯＡの発生を抑えることができ、かつ、撥油、ＳＲ性の耐久性に優れた撥水撥油ＳＲ性布帛を提供することを課題とする。
【課題を解決するための手段】
【０００８】
本発明者らは、上記課題を解決するため鋭意検討した結果、ＰＦＯＡを含まないフッ素系撥水撥油剤を特定の架橋剤を用いて繊維布帛に付与することにより上記課題を解決することできることを見出し、本発明を完成するに至ったものである。
すなわち、本発明は、下記の構成（１）〜（５）からなる。
【０００９】
（１）繊維布帛にパーフルオロオクタン酸非含有フッ素系撥水撥油剤とイソシアネート系架橋剤を付与してなり、撥水度が２級以上であり、ＡＡＴＣＣ  Ｔｅｓｔ  Ｍｅｔｈｏｄ  １１８−１９９７による撥油性が３級以上であり、ダイヤペースト法によるＳＲ性が３級以上である撥水撥油ＳＲ性布帛。
（２）前記フッ素系撥水撥油剤が親水性成分を含有する化合物である、前記（１）に記載の撥水撥油ＳＲ性布帛。
（３）前記イソシアネート系架橋剤が親水性成分を含有する化合物である、前記（１）または（２）に記載の撥水撥油ＳＲ性布帛。
（４）前記イソシアネート系架橋剤が非ブロックタイプの水分散型ポリイソシアネート系架橋剤から選ばれる少なくとも１種である、前記（１）〜（３）のいずれか１に記載の撥水撥油ＳＲ性布帛。
（５）ＪＩＳ  Ｌ０２１７  １０３に従う洗濯５０回後の撥油性及びＳＲ性が３級以上である、前記（１）〜（４）のいずれか１に記載の撥水撥油ＳＲ性布帛。
【発明の効果】
【００１０】
本発明によれば、撥油性、ＳＲ性の耐久性に優れ、かつ、撥水撥油ＳＲ性布帛の製造工程でのＰＦＯＡの環境（排水）への放出や撥水撥油ＳＲ性布帛からのＰＦＯＡの発生を抑えることのできる、撥水撥油ＳＲ性布帛が提供される。
なお、本発明の撥水撥油ＳＲ性布帛は、ウインドブレーカー、スキーウエアーなどのスポーツウエアーやフィッシングウエアー、作業服、エプロン、防水シーツ、テーブルクロス、靴、鞄などの用途へ展開することにより、安全で利便性に優れた衣服やシーツ等を提供することができる。
【発明を実施するための形態】
【００１１】
以下に本発明の好ましい実施の態様について具体的に説明するが、本発明はこれらの態様のみに限定されるものではなく、その精神および実施の範囲内において多くの変形が可能であることを理解されたい。
本発明の、撥水撥油ＳＲ性布帛は、繊維布帛にパーフルオロオクタン酸非含有フッ素系撥水撥油剤とイソシアネート系架橋剤を付与してなり、撥水度が２級以上、ＡＡＴＣＣ  Ｔｅｓｔ  Ｍｅｔｈｏｄ  １１８−１９９７による撥油性が３級以上、ダイヤペースト法によるＳＲ性が３級以上である。
本発明に用いられる繊維布帛は、ポリエステル、ナイロン、アクリル、ポリウレタン等の合成繊維、レーヨン、バンブー繊維、大豆蛋白繊維などの再生繊維、アセテートなどの半合成繊維、綿、麻、絹、毛などの天然繊維などのいずれの繊維からなるものであってもよく、またこれらの繊維の混繊、混紡、交織、交編などの複数の繊維を組み合わせたものであってもよく、特に限定されるものではない。耐久性の観点からはポリエステルを含むものが好ましい。
また、その形態は、織物、編物、不織布等のいかなるものであってもよく、特に限定されるものではない。
【００１２】
本発明において、パーフルオロオクタン酸非含有フッ素系撥水撥油剤とは、ＰＦＯＡや炭素数９以上のパーフルオロノナン酸、パーフルオロデカン酸などのＰＦＯＡ類縁物質およびそれらの前駆体（分解してＰＦＯＡやＰＦＯＡ類縁物質となりうる物質）を含有しない撥水撥油剤である。
また、ＰＦＯＡ非含有とは、高速液体クロマトグラフィー質量分析により測定したパーフルオロオクタン酸の濃度が、４ｐｐｂ未満のものをいう。この値は高速液体クロマトグラフィー質量分析の定性限界値と言われている。
【００１３】
また、前記フッ素系撥水撥油剤は、ホルムアルデヒドの発生を抑制する観点からは、Ｎ−メチロール基を含有しないモノマーのみから構成された重合体であることが好ましく、より好ましくはＮ−メチロール基を含有しないモノマーのみから構成されたパーフルオロアルキルアクリレート共重合体である。
また、さらに安全性の観点より、好ましくは、フッ素系撥水撥油剤には、エポキシ基を含有しないモノマーのみから構成されたパーフルオロアルキルアクリレート共重合体が好ましい。
また、ＳＲ性の観点からは、前記フッ素系撥水撥油剤は、親水性成分を含有する化合物であるとよい。前記フッ素系撥水撥油剤に含有される親水性成分は、ポリエーテル系化合物の単位を主として含むのが好ましく、このポリエーテル系化合物の単位はポリエチレングリコール基および／またはポリプロピレングリコール基であるのが好ましい。
このような撥水撥油剤としては、旭硝子（株）のアサヒガードＡＧ−Ｅ１００やその他日華化学（株）等より入手が可能である。
【００１４】
また、本発明に用いる架橋剤には、イソシアネート系架橋剤を用いる。好ましくは、前記イソシアネート系架橋剤は、親水性成分を有するとよい。このようなイソシアネート系架橋剤を用いることにより、得られる撥水撥油ＳＲ性布帛の、撥油性とＳＲ性の洗濯に対する耐久性を向上させることができる。
また、洗濯耐久性と窒素酸化物に対する変色の防止及び環境維持の観点からイソシアネート系架橋剤は、非ブロックタイプの水分散型ポリイソシアネート系架橋剤が好ましい。
【００１５】
含有される親水性成分は、ポリエーテル系化合物の単位を主として含むのが好ましく、このポリエーテル系化合物の単位はポリエチレングリコール基および／またはポリプロピレングリコール基であるのが好ましい。
非ブロックタイプとは、イソシアネート基をオキシム類、フェノール類、エノール類等の活性水素化合物と反応させて、常温では不活性にしたブロックイソシアネートではないものをいう。すなわち、非ブロックタイプとは、末端のイソシアネート基がブロックされていないタイプのものである。
【００１６】
非ブロックタイプの水分散型ポリイソシアネート系架橋剤としては、ヘキサメチレンジイソシアネート、イソホロンジイソシアネート、水添ジフェニルメタンジイソシアネート等の脂肪族系ジイソシアネートまたはジフェニルメタンジイソシアネート、トルイレンジイソシアネート、キシリレンジイソシアネート等の芳香族系ジイソシアネートを変性してイソシアヌレート体、アダクト体、ビュウレット体等を含むポリイソシアネート体とし、親水性成分を一部反応させた化合物が挙げられる。
本発明に用いる非ブロックタイプの水分散型ポリイソシアネート系架橋剤は、窒素酸化物に対する変色を防止する観点から、脂肪族系化合物であるのが好ましい。
【００１７】
前述したように、本発明に用いる非ブロックタイプの水分散型ポリイソシアネート系架橋剤は、親水性成分を含有する化合物であるのが好ましい。一般に、撥水加工において親水性成分を含有する化合物を撥水撥油剤と併用することは、撥水性をはじめ、撥油性の低下が予想され、また、撥水性能とＳＲ性能の洗濯耐久性の低下が懸念されるものである。ところが、本発明では、このような当業者の常識に反して、親水性成分を含有する非ブロックタイプの水分散型ポリイソシアネート系架橋剤を用いたにもかかわらず、優れた初期の撥水性能だけではなく、洗濯耐久性をも有する撥水撥油ＳＲ性布帛が得られることが見出されたのである。特に、撥油性、ＳＲ性の洗濯耐久性に優れるものが得られる。
【００１８】
本発明に有用なかかる架橋剤の具体的な商品名としては、タケネートＷＤ７２０、ＷＤ７２５（武田薬品工業（株）製）、ＮＫアシストＩＳ−８０Ｄ、ＩＳ―１００Ｎ（日華化学（株）製）、バイヒジュールＶＰＬＳ２３１９、ＶＰＬＳ２３３６（住化バイエルウレタン（株）製）、アクアネート１００、２００（日本ポリウレタン工業（株）製）などが挙げられる。
【００１９】
これらの非ブロックタイプの水分散型ポリイソシアネート系架橋剤は、当初、水系ウレタン樹脂等に対する架橋剤として開発されたが、これらを撥水加工に用いることには撥水性能やその耐久性の問題や加工液安定性、ポットライフ等の問題があるため、撥水加工用の架橋剤としては敬遠されていた。
しかしながら、本発明においては、非ブロックタイプの水分散型ポリイソシアネート架橋剤を撥水撥油ＳＲ加工に用いることにより、撥水撥油ＳＲ性布帛からのホルムアルデヒドの発生を抑え、窒素酸化物による変色を防止し、撥油性、ＳＲ性に対する耐久性に優れた撥水撥油性布帛を得ることが可能になったのである。
【００２０】
本発明において、フッ素系撥水撥油剤（固形分）の繊維布帛への付着量は、繊維布帛の質量に対して０．１〜２．５質量％が好ましく、０．４〜１．５質量％がより好ましい。付着量が０．１％未満では耐久性が得られにくくなることがあり、また２．５％を超えると得られる布帛の風合いが粗硬になったり、堅牢度が低下するおそれがある。
また、非ブロックタイプの水分散型ポリイソシアネート系架橋剤（固形分）の繊維布帛への付着量は、繊維布帛の質量に対して０．０５〜１．０質量％が好ましく、０．１０〜０．４５質量％が特に好ましい。付着量が０．０５％未満では耐久性が得られにくくなることがあり、付着量が１．０％を超えると風合いが粗硬となることがある。
【００２１】
また、本発明の撥水撥油ＳＲ性布帛からの遊離ホルムアルデヒド量は、ＪＩＳ  Ｌ１０４１遊離ホルムアルデヒド試験アセチルアセトン法Ａ法に準じて測定した吸光度の差（Ａ−Ａ０）として０．０５以下であるのがよい。
ＪＩＳ  Ｌ１０４１遊離ホルムアルデヒド試験アセチルアセトン法Ａ法に準じて測定した吸光度の差（Ａ−Ａ０）が０．０５以下であれば、「有害物質を含有する家庭用品の規制に関する法律」（法律第１１２号）の生後２４ヶ月以下の乳幼児用の繊維製品の規制をクリアすることができる。
【００２２】
また、さらに好ましくは、遊離ホルムアルデヒド量が、ＪＩＳ  Ｌ１０４１遊離ホルムアルデヒド試験アセチルアセトン法Ａ法における布帛質量の１０倍の質量の試験布を用い、ＪＩＳ  Ｌ１０４１Ｂ法に準じて測定して、１．６ｐｐｍ以下（試験布１ｇ当り）であるのがよい。
この方法は、試験布の量をＪＩＳ  Ｌ１０４１遊離ホルムアルデヒド試験アセチルアセトン法Ａ法に規定されている質量の１０倍の２５ｇの布帛を用い、それ以外はＢ法に準じる方法により遊離ホルムアルデヒド濃度の測定を行うものである。このＪＩＳ  Ｌ１０４２Ａ法は、「有害物質を含有する家庭用品の規制に関する法律」のなかで、２４ヶ月以下の乳幼児以外の肌着等の繊維製品からのホルムアルデヒドの遊離量を測定する際に用いられる方法であり、Ｂ法に比べて試験布の質量を２．５倍にして吸光度の差を求めるものがＡ法であるが、さらに、本発明では、Ａ法の試験布の１０倍の質量の布帛を用いて遊離ホルムアルデヒド量の測定を行っている。したがって、この方法により行った試験では、ホルムアルデヒド濃度の検出限界値である吸光度差０．０５に対応するホルムアルデヒド濃度は１．６ｐｐｍ（試験布１ｇ当り）となる。
【００２３】
また、本発明の撥水撥油ＳＲ性布帛においては、撥水度が２級以上、ＡＡＴＣＣ  Ｔｅｓｔ  Ｍｅｔｈｏｄ  １１８−１９９７による撥油性が３級以上、ダイヤペースト法によるＳＲ性が３級以上である。
また、窒素酸化物による耐変色性能は、ＪＩＳ  Ｌ０８５５（強試験）に従う窒素酸化物に対する染色堅牢度試験にて評価を行い、染色堅牢度が４級以上であるのがよい。
また、ＪＩＳ  Ｌ０２１７  １０３法に従う洗濯５０回後のＡＡＴＣＣ  Ｔｅｓｔ  Ｍｅｔｈｏｄ  １１８−１９９７での撥油性が３級以上であるのがよい。
また、ＪＩＳ  Ｌ０２１７  １０３法に従う洗濯５０回後のダイヤペーストによるＳＲ性が３級以上であるのがよい。
【００２４】
ここで、ダイヤペースト法によるＳＲ性とは、以下の方法で評価を行うものをいう。
ガラス板（７．５ｃｍ×１５ｃｍ×０．１５ｃｍ）の上にポリエチレンシートを敷き、その上に、１５ｃｍ×１５ｃｍの試験片を載せる。試験片上にダイヤペースト液を１滴滴下する。試験片と滴下したダイヤペーストの上にポリエチレンシートをのせ、さらにガラス板（７．５ｃｍ×１５ｃｍ×０．１５ｃｍ）を載せ、さらに２ｋｇのおもりを３０秒のせる。次に、ポリエチレンシートを取り除き、代わりにろ紙で試験片を挟み、再度２ｋｇのおもりを３０秒間のせる。その後、試験片を取り出し、３時間放置する。次に、試験片についてＪＩＳ  Ｌ０２１７  １０３法洗濯を３回行い、乾燥させる。その後、ダイヤペーストによる繊維布帛の汚染の程度をＪＩＳの汚染用グレースケールで判定する。
ダイヤペーストとは、カーボンブラック１６．７質量％、牛脂硬化油２０．８質量％、流動パラフィン６２．５％の配合物１ｇをモーターオイル（自動車用エンジンオイル）で１００ｍｌに希釈したものである。
【００２５】
次に、本発明の撥水撥油ＳＲ性布帛の好ましい製造方法について説明する。
前述した如き繊維布帛に対して、パーフルオロオクタン酸非含有フッ素系撥水撥油剤と、イソシアネート系架橋剤を含む処理液を付与した後、好ましくは６０〜２００℃の温度において、熱処理を行うことにより本発明の撥水撥油ＳＲ性布帛を得ることができる。
ここで、繊維布帛は、精練、染色、捺染等の加工が施されたものであってもよく、また帯電防止加工や柔軟加工、抗菌加工、消臭加工を施したもの、ウレタン樹脂やアクリル樹脂から得られる多孔質膜、無孔質膜やポリテトラフルオロエチレン膜またはそれらを組み合わせた透湿性防水膜を付与した防水加工布帛などであってもよい。
【００２６】
また、繊維布帛に、パーフルオロオクタン酸非含有フッ素系撥水撥油剤とイソシアネート系架橋剤を含む処理液は、水溶液や水分散液などの水系処理液であってもターペンやイソプロピルアルコール、トルエン、メチルエチルケトン、エタノールなどを用いた溶剤系処理液であってもよい。環境面、耐久性、変色防止等の観点からは、架橋剤として非ブロックタイプの水分散型ポリイソシアネート系架橋剤を用いた水系処理液が好ましい。
これらの処理液においては、ＰＦＯＡ非含有フッ素系撥水撥油剤や、上記の架橋剤以外の、ＰＦＯＡを含まず、ホルムアルデヒドが発生しにくく、窒素酸化物による変色がしにくい薬剤を任意に併用してもよいことは勿論である。
また、制電性を付与するための帯電防止剤、風合い調整のための柔軟剤、紫外線遮蔽加工のための紫外線吸収剤、処理液安定性の向上のための界面活性剤、抗菌性付与のための抗菌剤、架橋用の触媒等の併用も可能である。
【００２７】
これらの処理液の付与方法としては、特に限定されるものではなく、パッド・ドライ法、パッド・スチーム法、パッド・ドライ・スチーム法、グラビアコーテイング法、スプレー法などの種々の方法を用いることができる。
また、処理液を付与した後、好ましくは６０〜２００℃の温度で、熱処理を行うのであるが、熱処理はホットシリンダーを用いるか、またはスチーマー、ノンタッチ型乾燥機、ネットドライヤー、ピンテンターなどの公知の熱処理装置を用いて行うことができる。また、熱処理は複数回行ってもよい。
熱処理温度が６０℃より低いと撥水撥油性能が不十分になることがあり、２００℃を超えると熱分解により、布帛の変色が生じることがある。
【００２８】
熱処理を行った後、さらに帯電防止加工や柔軟加工、抗菌加工、消臭加工、ウレタン樹脂やアクリル樹脂から得られる多孔質膜、無孔質膜やポリテトラフルオロエチレン膜またこれらを組み合わせた透湿性防水膜を付与する防水加工などを施してもよい。
また、本発明ではパーフルオロオクタン酸非含有フッ素系撥水撥油剤と、イソシアネート系架橋剤を含む処理液を付与した後、好ましくは６０〜２００℃の温度において、熱処理を行う工程を１回行うことにより優れた撥水撥油ＳＲ性を繊維布帛に付与することができるが、この工程を複数回繰り返してもよい。
【実施例】
【００２９】
以下、実施例により本発明をさらに説明するが、本発明はこれらの実施例により何ら限定されるものではない。例中の「％」は質量％であり、また例中の撥水性評価方法、撥油性評価方法、洗濯、遊離ホルムアルデヒド濃度測定方法、窒素酸化物による変色試験等は、以下の操作により行った。
（１）撥水性評価方法：ＪＩＳ  Ｌ１０９２（スプレー試験）に準じて行った。
（２）撥油性評価方法：ＡＡＴＣＣ  Ｔｅｓｔ  Ｍｅｔｈｏｄ  １１８−１９９７に準じて行った。
（３）ＳＲ性：ダイヤペースト法（前記の方法）にて行った。
（４）洗濯：ＪＩＳ  Ｌ０２１７  １０３に準じて５０回行った。ただし、乾燥は５０回洗濯後最後につり干しを１回行い、その後のドライアイロン仕上げは行っていない。
【００３０】
（５）ホルムアルデヒド濃度測定方法１：ＪＩＳ  Ｌ１０４１遊離ホルムアルデヒド試験アセチルアセトン法Ａ法により行った。
（６）ホルムアルデヒド濃度測定方法２：ＪＩＳ  Ｌ１０４１遊離ホルムアルデヒド試験アセチルアセトン法に規定の試験布をＡ法に規定されている質量の１０倍の２５ｇの量で用い、他はＢ法に準じて、遊離ホルムアルデヒド濃度の測定を行った。
この測定方法において、吸光度差の検出限界は０．０５であり、０．０５に対応するホルムアルデヒド濃度は１．６ｐｐｍとなる。したがって、１．６ｐｐｍ（試験布１ｇ当り）が検出限界となる。
（７）窒素酸化物による変色試験：ＪＩＳ  Ｌ０８５５（強試験）に準じて行った。
なお、以下の実施例で使用したアサヒガードＡＧ−Ｅ１００（旭硝子（株）製）は、ＰＦＯＡ非含有フッ素系撥水撥油剤であり、高速液体クロマトグラフィー質量分析にて測定したパーフルオロオクタン酸の濃度が定性限界値（４ｐｐｂ）未満であった。
（８）洗濯堅牢度  ＪＩＳ  Ｌ０８４４  Ａ−２に準じて試験を行った。添付布には綿、ナイロンを用いた。
（９）摩擦堅牢度  ＪＩＳ  Ｌ０８４９に準じて試験を行った（学振形）。
（１０）耐光堅牢度  ＪＩＳ  Ｌ０８４２  第３露光法に準じて試験を行った。
【００３１】
実施例１
ポリエステルツイル（目付け２００ｇ／ｍ２）をＤｉａｎｉｘ  Ｙｅｌｌｏｗ  Ｂｒｏｗｎ  Ｓ−２Ｒ  １５０％を用いて繊維質量に対し１％ｏｍｆにて染色したものを繊維布帛として用い、繊維布帛を下記処理液に浸漬した後、マングルにて絞り、熱風オーブンにて１２０℃で熱処理後、さらに１７０℃で１分間熱処理を行い、撥水撥油ＳＲ性布帛を得た。
処理液
アサヒガードＡＧ−Ｅ１００                                      ３％
（ＰＦＯＡ非含有フッ素系撥水撥油剤、親水性成分含有：旭硝子（株）製、固形分２０％、モノマーとしてＮ−メチロール基、エポキシ基を含有しないモノマーのみから構成）
ＮＫアシストＩＳ−８０Ｄ                                        ０．２％
（日華化学（株）製、固形分８０％、非ブロックタイプの水分散型ポリイソシアネート系架橋剤、脂肪族系、ポリエチレングリコール基含有）
水                                                            ９４．８％
得られた撥水撥油ＳＲ性布帛へのＰＦＯＡ非含有フッ素系撥水撥油剤の付着量は、繊維布帛の質量に対して、０．６％、非ブロックタイプの水分散型ポリイソシアネート系架橋剤の付着量は０．２％であった。
得られた撥水撥油ＳＲ性布帛の性能を表１に示す。
【００３２】
実施例２
ポリエステル平織物（目付け１８０ｇ／ｍ２）の染色しない白色の生地を繊維布帛として用い、繊維布帛を下記処理液に浸漬した後、マングルにて絞り、熱風オーブンにて１２０℃で熱処理後、さらに１７０℃で１分間熱処理を行い、撥水撥油ＳＲ性布帛を得た。
処理液
アサヒガードＡＧ−Ｅ１００                                      ５％
（ＰＦＯＡ非含有フッ素系撥水撥油剤、親水性成分含有：旭硝子（株）製、固形分２０％、モノマーとしてＮ−メチロール基、エポキシ基を含有しないモノマーのみから構成）
アクアネート１００                                              ０．２％
（日本ポリウレタン工業（株）製、固形分１００％、非ブロックタイプの水分散型ポリイソシアネート系架橋剤、脂肪族系、ポリエチレングリコール基含有）
水                                                            ９４．８％
得られた撥水撥油ＳＲ性布帛へのＰＦＯＡ非含有フッ素系撥水撥油剤の付着量は、繊維布帛の質量に対して、０．８％、非ブロックタイプの水分散型ポリイソシアネート系架橋剤の付着量は０．１６％であった。
得られた撥水撥油ＳＲ性布帛の性能を表１に示す。
【００３３】
【表１】
2013036136.tif 000002
【産業上の利用可能性】
【００３４】
本発明は、耐久性に優れた撥油、ＳＲ性を有する撥水撥油ＳＲ性布帛を提供するので、産業上有用である。